(57)【要約】      （修正有）【課題】長波長の光の光吸収強度が大きい高分子化合物を提供する。【解決手段】下記式（Ｉ）で表される構造を有する、対称軸を有さない構造単位を含み、該対称軸を有さない構造単位の連鎖を含む、高分子化合物。2013119589.tif 000051〔式（Ｉ）中、Ｒは、水素原子又は置換基を表す。Ａ１及びＡ２は、それぞれ独立に、下記式（ＩＩ）で表される基又は下記式（ＩＩＩ）で表される基を表す。2013119589.tif 000052（式（ＩＩＩ）中、Ａｒ１は、４価の有機基を表す。）〕【選択図】図１
2013119589.tif 000002
【特許請求の範囲】
【請求項１】
下記式（Ｉ）で表される構造を有する、対称軸を有さない構造単位を含み、該対称軸を有さない構造単位の連鎖を含む、高分子化合物。
【化１】
2013119589.tif 000041
〔式（Ｉ）中、Ｒは、水素原子又は置換基を表す。Ａ１及びＡ２は、それぞれ独立に、下記式（ＩＩ）で表される基又は下記式（ＩＩＩ）で表される基を表す。
【化２】
2013119589.tif 000042
（式（ＩＩＩ）中、Ａｒ１は、４価の有機基を表す。）〕
【請求項２】
前記対称軸を有さない構造単位が、下記式（ＩＶ）で表される構造を有する構造単位である、請求項１に記載の高分子化合物。
【化３】
2013119589.tif 000043
〔式（ＩＶ）中、Ｒ１は、水素原子又は置換基を表す。Ｒ２は、Ｒ１とは相異なり、水素原子又は置換基を表す。Ｒ１及びＲ２のうちの少なくとも一方は、前記式（Ｉ）で表される構造を含む。Ｘは、−Ｓｉ（Ｒ’）２−で表される基、−Ｎ（Ｒ’）−で表される基、−Ｏ−で表される基、−Ｓ−で表される基又は−Ｓｅ−で表される基を表す。Ｒ’は、水素原子又は置換基を表す。〕
【請求項３】
下記式（Ｖ）で表される構造を有する構造単位をさらに含む、請求項２に記載の高分子化合物。
【化４】
2013119589.tif 000044
〔式（Ｖ）中、Ｒ３は、水素原子又は置換基を表す。Ｒ４は、Ｒ３とは相異なり、水素原子又は置換基を表す。Ｒ３及びＲ４のうちの少なくとも一方は、下記式（ＶＩ）で表される構造を含む。Ｘは、−Ｓｉ（Ｒ’）２−で表される基、−Ｎ（Ｒ’）−で表される基、−Ｏ−で表される基、−Ｓ−で表される基又は−Ｓｅ−で表される基を表す。Ｒ’は、水素原子又は置換基を表す。
【化５】
2013119589.tif 000045
（式(ＶＩ)中、Ｒは前述と同じ意味を表す。）〕
【請求項４】
高分子化合物が含む前記対称軸を有さない構造単位の数の割合が、高分子化合物が含む構造単位の合計数に対して５０％を超えている、請求項１〜３のいずれか一項に記載の高分子化合物。
【請求項５】
下記式（ＶＩＩ）で表される連鎖、下記式（ＶＩＩＩ）で表される連鎖、下記式（ＩＸ）で表される連鎖、及び下記式（Ｘ）で表される連鎖からなる群から選ばれる１種以上の連鎖を含む、請求項２〜４のいずれか一項に記載の高分子化合物。
【化６】
2013119589.tif 000046
〔式（ＶＩＩ）〜式（Ｘ）中、Ｒ１、Ｒ２、Ｒ３、Ｒ４及びＸは、前述と同じ意味を表す。〕
【請求項６】
Ｒ１が式（Ｉ）で表される構造からなる基であり、かつ、Ｒ３が式（ＶＩ）で表される構造からなる基である、請求項５に記載の高分子化合物。
【請求項７】
Ｒ２及びＲ４が、それぞれ独立に、水素原子又は置換基を有していてもよいアルキル基である、請求項６に記載の高分子化合物。
【請求項８】
Ｒ２及びＲ４が、同一の基である、請求項７に記載の高分子化合物。
【請求項９】
式（ＶＩＩ）で表される連鎖、式（ＶＩＩＩ）で表される連鎖、式（ＩＸ）で表される連鎖及び式（Ｘ）で表される連鎖の数の合計の割合が、高分子化合物が有する前記対称軸を有さない構造単位の連鎖の数の合計に対して５０％を超えている、請求項６〜８のいずれか一項に記載の高分子化合物。
【請求項１０】
Ｒ２が式（Ｉ）で表される構造からなる基であり、かつ、Ｒ４が式（ＶＩ）で表される構造からなる基である、請求項５に記載の高分子化合物。
【請求項１１】
Ｒ１及びＲ３が、それぞれ独立に、水素原子又は置換基を有していてもよいアルキル基である、請求項１０に記載の高分子化合物。
【請求項１２】
Ｒ１及びＲ３が、同一の基である、請求項１１に記載の高分子化合物。
【請求項１３】
下記式（ＸＩ）で表される繰り返し単位を含む高分子化合物。
【化７】
2013119589.tif 000047
〔式（ＸＩ）中、Ｒ５は、下記式（ＸＩＩ）で表される基を表す。Ｒ６は、水素原子、置換基を有していてもよいアルキル基又は置換基を有していてもよいアリール基を表す。
【化８】
2013119589.tif 000048
（式（ＸＩＩ）中、Ｒ７及びＲ８は、それぞれ独立に、水素原子、置換基を有していてもよいアルキル基又は置換基を有していてもよいアリール基を表す。）〕
【請求項１４】
下記式（ＶＩ）で表される構造を有し、対称軸を有さない構造単位を含み、該対称軸を有さない構造単位の連鎖を含む高分子化合物と、下記式（ＸＩＩＩ）で表される化合物とを反応させて得ることができる高分子化合物。
【化９】
2013119589.tif 000049
〔式（ＶＩ）及び（ＸＩＩＩ）中、Ｒは、水素原子又は置換基を表す。Ａｒ１は、４価の有機基を表す。〕
【請求項１５】
前記対称軸を有さない構造単位が、下記式（Ｖ）で表される構造を含む、請求項１４に記載の高分子化合物。
【化１０】
2013119589.tif 000050
〔式（Ｖ）中、Ｒ３は、水素原子又は置換基を表す。Ｒ４は、Ｒ３とは相異なり、水素原子又は置換基を表す。ただし、Ｒ３及びＲ４のうちの少なくとも一方は、式（ＶＩ）で表される構造を含む。Ｘは、−Ｓｉ（Ｒ’）２−で表される基、−Ｎ（Ｒ’）−で表される基、−Ｏ−で表される基、−Ｓ−で表される基又は−Ｓｅ−で表される基を表す。Ｒ’は、水素原子又は置換基を表す。〕
【請求項１６】
前記対称軸を有さない構造単位が、第１の結合手及び第２の結合手を有し、２個の前記対称軸を有さない構造単位のうちの一方の対称軸を有さない構造単位の第１の結合手と他方の対称軸を有さない構造単位の第２の結合手とが結合した対称軸を有さない構造単位の連鎖の数の割合が、高分子化合物が有する対称軸を有さない構造単位の連鎖の数の合計に対して５０％を超えている、請求項１４又は１５に記載の高分子化合物。
【請求項１７】
ポリスチレン換算の数平均分子量が１０３〜１０８である、請求項１〜１６のいずれか一項に記載の高分子化合物。
【請求項１８】
請求項１〜１７のいずれか一項に記載の高分子化合物と溶媒とを含む液。
【請求項１９】
請求項１〜１７のいずれか一項に記載の高分子化合物を含む膜。
【請求項２０】
請求項１９に記載の膜を含む電子素子。
【請求項２１】
陽極と、陰極と、該陽極と該陰極との間に設けられた活性層とを有し、該活性層中に請求項１〜１７のいずれか一項に記載の高分子化合物を含む光電変換素子。
【請求項２２】
請求項２１に記載の光電変換素子を含む太陽電池モジュール。
【請求項２３】
請求項２１に記載の光電変換素子を含むイメージセンサー。
【発明の詳細な説明】
【技術分野】
【０００１】
本発明は、高分子化合物及びこの高分子化合物を用いた電子素子に関する。
【背景技術】
【０００２】
光電変換素子は、陽極及び陰極からなる一対の電極と、該一対の電極間に設けられる活性層とを備える素子である。光電変換素子の活性層に用いる高分子化合物としては、ポリ（３−ヘキシルチオフェン）が提案されている（非特許文献１参照）。
【先行技術文献】
【非特許文献】
【０００３】
【非特許文献１】アドヴァンスト  ファンクショナル  マテリアルズ（Ａｄｖａｎｃｅｄ  Ｆｕｎｃｔｉｏｎａｌ  Ｍａｔｅｒｉａｌｓ），２００５年，第１５巻，ｐ．１６１７−１６２２
【発明の概要】
【発明が解決しようとする課題】
【０００４】
しかしながら、上記非特許文献１が開示する高分子化合物は、長波長の光の光吸収強度が小さいという課題がある。
【０００５】
本発明は、長波長の光の光吸収強度が大きい高分子化合物を提供することを目的とする。
【課題を解決するための手段】
【０００６】
即ち、本発明は、下記［１］〜［２３］を提供する。
［１］下記式（Ｉ）で表される構造を有する、対称軸を有さない構造単位を含み、該対称軸を有さない構造単位の連鎖を含む、高分子化合物。
【化１】
2013119589.tif 000003
〔式（Ｉ）中、Ｒは、水素原子又は置換基を表す。Ａ１及びＡ２は、それぞれ独立に、下記式（ＩＩ）で表される基又は下記式（ＩＩＩ）で表される基を表す。
【化２】
2013119589.tif 000004
（式（ＩＩＩ）中、Ａｒ１は、４価の有機基を表す。）〕
［２］前記対称軸を有さない構造単位が、下記式（ＩＶ）で表される構造を有する構造単位である、［１］に記載の高分子化合物。
【化３】
2013119589.tif 000005
〔式（ＩＶ）中、Ｒ１は、水素原子又は置換基を表す。Ｒ２は、Ｒ１とは相異なり、水素原子又は置換基を表す。Ｒ１及びＲ２のうちの少なくとも一方は、前記式（Ｉ）で表される構造を含む。Ｘは、−Ｓｉ（Ｒ’）２−で表される基、−Ｎ（Ｒ’）−で表される基、−Ｏ−で表される基、−Ｓ−で表される基又は−Ｓｅ−で表される基を表す。Ｒ’は、水素原子又は置換基を表す。〕
［３］下記式（Ｖ）で表される構造を有する構造単位をさらに含む、［２］に記載の高分子化合物。
【化４】
2013119589.tif 000006
〔式（Ｖ）中、Ｒ３は、水素原子又は置換基を表す。Ｒ４は、Ｒ３とは相異なり、水素原子又は置換基を表す。Ｒ３及びＲ４のうちの少なくとも一方は、下記式（ＶＩ）で表される構造を含む。Ｘは、−Ｓｉ（Ｒ’）２−で表される基、−Ｎ（Ｒ’）−で表される基、−Ｏ−で表される基、−Ｓ−で表される基又は−Ｓｅ−で表される基を表す。Ｒ’は、水素原子又は置換基を表す。
【化５】
2013119589.tif 000007
（式(ＶＩ)中、Ｒは前述と同じ意味を表す。）〕
［４］高分子化合物が含む前記対称軸を有さない構造単位の数の割合が、高分子化合物が含む構造単位の合計数に対して５０％を超えている、［１］〜［３］のいずれか１つに記載の高分子化合物。
［５］下記式（ＶＩＩ）で表される連鎖、下記式（ＶＩＩＩ）で表される連鎖、下記式（ＩＸ）で表される連鎖、及び下記式（Ｘ）で表される連鎖からなる群から選ばれる１種以上の連鎖を含む、［２］〜［４］のいずれか１つに記載の高分子化合物。
【化６】
2013119589.tif 000008
〔式（ＶＩＩ）〜式（Ｘ）中、Ｒ１、Ｒ２、Ｒ３、Ｒ４及びＸは、前述と同じ意味を表す。〕
［６］Ｒ１が式（Ｉ）で表される構造からなる基であり、かつ、Ｒ３が式（ＶＩ）で表される構造からなる基である、［５］に記載の高分子化合物。
［７］Ｒ２及びＲ４が、それぞれ独立に、水素原子又は置換基を有していてもよいアルキル基である、［６］に記載の高分子化合物。
［８］Ｒ２及びＲ４が、同一の基である、［７］に記載の高分子化合物。
［９］式（ＶＩＩ）で表される連鎖、式（ＶＩＩＩ）で表される連鎖、式（ＩＸ）で表される連鎖及び式（Ｘ）で表される連鎖の数の合計の割合が、高分子化合物が有する前記対称軸を有さない構造単位の連鎖の数の合計に対して５０％を超えている、［６］〜［８］のいずれか１つに記載の高分子化合物。
［１０］Ｒ２が式（Ｉ）で表される構造からなる基であり、かつ、Ｒ４が式（ＶＩ）で表される構造からなる基である、［５］に記載の高分子化合物。
［１１］Ｒ１及びＲ３が、それぞれ独立に、水素原子又は置換基を有していてもよいアルキル基である、［１０］に記載の高分子化合物。
［１２］Ｒ１及びＲ３が、同一の基である、［１１］に記載の高分子化合物。
［１３］下記式（ＸＩ）で表される繰り返し単位を含む高分子化合物。
【化７】
2013119589.tif 000009
〔式（ＸＩ）中、Ｒ５は、下記式（ＸＩＩ）で表される基を表す。Ｒ６は、水素原子、置換基を有していてもよいアルキル基又は置換基を有していてもよいアリール基を表す。
【化８】
2013119589.tif 000010
（式（ＸＩＩ）中、Ｒ７及びＲ８は、それぞれ独立に、水素原子、置換基を有していてもよいアルキル基又は置換基を有していてもよいアリール基を表す。）〕
［１４］下記式（ＶＩ）で表される構造を有し、対称軸を有さない構造単位を含み、該対称軸を有さない構造単位の連鎖を含む高分子化合物と、下記式（ＸＩＩＩ）で表される化合物とを反応させて得ることができる高分子化合物。
【化９】
2013119589.tif 000011
〔式（ＶＩ）及び（ＸＩＩＩ）中、Ｒは、水素原子又は置換基を表す。Ａｒ１は、４価の有機基を表す。〕
［１５］前記対称軸を有さない構造単位が、下記式（Ｖ）で表される構造を含む、［１４］に記載の高分子化合物。
【化１０】
2013119589.tif 000012
〔式（Ｖ）中、Ｒ３は、水素原子又は置換基を表す。Ｒ４は、Ｒ３とは相異なり、水素原子又は置換基を表す。ただし、Ｒ３及びＲ４のうちの少なくとも一方は、式（ＶＩ）で表される構造を含む。Ｘは、−Ｓｉ（Ｒ’）２−で表される基、−Ｎ（Ｒ’）−で表される基、−Ｏ−で表される基、−Ｓ−で表される基又は−Ｓｅ−で表される基を表す。Ｒ’は、水素原子又は置換基を表す。〕
［１６］前記対称軸を有さない構造単位が、第１の結合手及び第２の結合手を有し、２個の前記対称軸を有さない構造単位のうちの一方の対称軸を有さない構造単位の第１の結合手と他方の対称軸を有さない構造単位の第２の結合手とが結合した対称軸を有さない構造単位の連鎖の数の割合が、高分子化合物が有する対称軸を有さない構造単位の連鎖の数の合計に対して５０％を超えている、［１４］又は［１５］に記載の高分子化合物。
［１７］ポリスチレン換算の数平均分子量が１０３〜１０８である、［１］〜［１６］のいずれか１つに記載の高分子化合物。
［１８］［１］〜［１７］のいずれか１つに記載の高分子化合物と溶媒とを含む液。
［１９］［１］〜［１７］のいずれか１つに記載の高分子化合物を含む膜。
［２０］［１９］に記載の膜を含む電子素子。
［２１］陽極と、陰極と、該陽極と該陰極との間に設けられた活性層とを有し、該活性層中に［１］〜［１７］のいずれか１つに記載の高分子化合物を含む光電変換素子。
［２２］［２１］に記載の光電変換素子を含む太陽電池モジュール。
［２３］［２１］に記載の光電変換素子を含むイメージセンサー。
【発明の効果】
【０００７】
本発明の高分子化合物は、長波長の光の光吸収強度が大きいため、本発明は極めて有用である。
【図面の簡単な説明】
【０００８】
【図１】図１は、高分子化合物３の１Ｈ−ＮＭＲスペクトルを示す図である。
【図２】図２は、高分子化合物４の１Ｈ−ＮＭＲスペクトルを示す図である。
【図３】図３は、高分子化合物５の１Ｈ−ＮＭＲスペクトルを示す図である。
【発明を実施するための形態】
【０００９】
以下、本発明を詳細に説明する。
【００１０】
（高分子化合物）
本発明の高分子化合物は、下記式（Ｉ）で表される構造を有する、対称軸を有さない構造単位を含み、該対称軸を有さない構造単位の連鎖を含む。
ここで高分子化合物を構成する構造単位が「対称軸を有さない」とは、「ｎ回対称（ｎは２以上の整数を表す。）における対称軸、回反軸及び回映軸を有さない」ことを意味する。
【００１１】
【化１１】
2013119589.tif 000013
【００１２】
式（Ｉ）中、Ｒは、水素原子又は置換基を表す。Ａ１及びＡ２は、それぞれ独立に、下記式（ＩＩ）で表される基又は下記式（ＩＩＩ）で表される基を表す。
【００１３】
【化１２】
2013119589.tif 000014
【００１４】
式（ＩＩＩ）中、Ａｒ１は、４価の有機基を表す。
【００１５】
式（Ｉ）中、Ｒで表される置換基としては、例えば、ハロゲン原子、置換基を有していてもよいアルキル基、置換基を有していてもよいアルコキシ基、置換基を有していてもよいアルキルチオ基、アルケニル基、アルキニル基、置換基を有していてもよいアリール基、置換基を有していてもよいアリールオキシ基、置換基を有していてもよいアリールチオ基、置換基を有していてもよいアリールアルキル基、置換基を有していてもよいアリールアルキルオキシ基、置換基を有していてもよいアリールアルキルチオ基、置換基を有していてもよいアリールアルケニル基、置換基を有していてもよいアリールアルキニル基、アシル基、アシルオキシ基、カルボキシ基、置換アミノ基、置換シリル基、置換シリルオシ基、置換シリルチオ基、置換シリルアミノ基、複素環基、複素環オキシ基及び複素環チオ基が挙げられる。
【００１６】
Ｒで表される置換基であるハロゲン原子の例としては、フッ素原子、塩素原子、臭素原子及びヨウ素原子が挙げられる。
【００１７】
Ｒで表される置換基であるアルキル基は、直鎖状でも分岐状でもよく、環状であってもよい。アルキル基の炭素原子数は、通常１〜２０である。
アルキル基は置換基を有していてもよい。アルキル基が有していてもよい置換基の例としては、ハロゲン原子が挙げられる。アルキル基の具体例としては、メチル基、エチル基、プロピル基、イソプロピル基、ブチル基、イソブチル基、ｓｅｃ−ブチル基、ｔｅｒｔ−ブチル墓、ペンチル基、イソペンチル基、２−メチルブチル基、１−メチルブチル基、ヘキシル基、イソヘキシル基、３−メチルペンチル基、２−メチルペンチル基、１−メチルペンチル基、ヘプチル基、オクチル基、イソオクチル基、２−エチルヘキシル基、３，７−ジメチルオクチル基、ノニル基、デシル基、ウンデシル基、ドデシル基、テトラデシル基、ヘキサデシル墓、オクタデシル基及びエイコシル基等の鎖状アルキル基、シクロペンチル基、シクロヘキシル基及びアダマンチル基等のシクロアルキル基が挙げられる。
【００１８】
Ｒで表される置換基であるアルコキシ基のうちのアルキル部分は、直鎖状でも分岐状でもよく、環状であってもよい。
アルコキシ基は、置換基を有していてもよい。アルコキシ基の炭素原子数は、通常１〜２０であり、アルコキシ基が有していてもよい置換基の例としては、ハロゲン原子及びアルコキシ基（例えば、炭素原子数１〜２０）が挙げられる。置換基を有していてもよいアルコキシ基の具体例としては、メトキシ基、エトキシ基、プロポキシ基、イソプロポキシ基、ブトキシ基、イソブトキシ基、ｔｅｒｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基、トリフルオロメトキシ基、ペンタフルオロエトキシ基、パーフルオロブトキシ基、パーフルオロヘキシルオキシ基、パーフルオロオクチルオキシ基、メトキシメチルオキシ基及び２−メトキシエチルオキシ基が挙げられる。
【００１９】
Ｒで表される置換基であるアルキルチオ基のうちのアルキル部分は、直鎖状でも分岐状でもよく、環状であってもよい。
アルキルチオ基は、置換基を有していてもよい。アルキルチオ基の炭素原子数は、通常１〜２０であり、アルキルチオ基が有していてもよい置換基の例としては、ハロゲン原子が挙げられる。アルキルチオ基の具体例としては、メチルチオ基、エチルチオ基、プロピルチオ基、イソプロピルチオ基、ブチルチオ基、イソブチルチオ基、ｔｅｒｔ−ブチルチオ基、ペンチルチオ基、ヘキシルチオ基、シクロヘキシルチオ基、ヘプチルチオ基、オクチルチオ基、２−エチルヘキシルチオ基、ノニルチオ基、デシルチオ基、３，７−ジメチルオクチルチオ基、ラウリルチオ基及びトリフルオロメチルチオ基が挙げられる。
【００２０】
Ｒで表される置換基であるアルケニル基は、その炭素原子数が通常２〜２０である。アルケニル基の具体例としては、ビニル基及びアリル基が挙げられる。
【００２１】
Ｒで表される置換基であるアルキニル基は、その炭素原子数が通常２〜２０である。アルキニル基の具体例としては、エチニル基及びプロパルギル基が挙げられる。
【００２２】
Ｒで表される置換基であるアリール基は、芳香族炭化水素化合物から芳香環に結合している水素原子１個を除いた基を意味し、その炭素原子数は通常６〜６０である。アリール基は、置換基を有していてもよく、アリール基が有していてもよい置換基としては、ハロゲン原子、アルコキシ基（例えば、炭素原子数１〜２０）、アミノ基及び置換アミノ基が挙げられる。置換アミノ基の定義及び具体例は、後述のＲで表される置換基である置換アミノ基の定義及び具体例と同じである。置換基を有していてもよいアリール基の具体例としては、フェニル基、Ｃ１〜Ｃ１２アルコキシフェニル基（ここで「Ｃ１〜Ｃ１２アルコキシ」とは、炭素原子数１〜１２のアルコキシ基を基中に有することを意味している。Ｃ１〜Ｃ１２アルコキシは、好ましくはＣ１〜Ｃ８アルコキシであり、より好ましくはＣ１〜Ｃ６アルコキシである。「Ｃ１〜Ｃ８アルコキシ」とは、炭素原子数１〜８のアルコキシ基を基中に有することを意味している、「Ｃ１〜Ｃ６アルコキシ」とは、炭素原子数１〜６のアルコキシ基を基中に有していることを意味している。Ｃ１〜Ｃ１２アルコキシ、Ｃ１〜Ｃ８アルコキシ及びＣ１〜Ｃ６アルコキシの具体例としては、Ｒで表される置換基である上記アルコキシ基として説明し例示したものが挙げられる。以下も同様である。）、Ｃ１〜Ｃ１２アルキルフェニル基（ここで「Ｃ１〜Ｃ１２アルキル」とは、炭素原子数１〜１２のアルキル基を基中に有することを意味している。Ｃ１〜Ｃ１２アルキルは、好ましくはＣ１〜Ｃ８アルキルであり、より好ましくはＣ１〜Ｃ６アルキルである。Ｃ１〜Ｃ８アルキルは、炭素原子数１〜８のアルキルであることを示し、Ｃ１〜Ｃ６アルキルは、炭素原子数１〜６のアルキルであることを示す。Ｃ１〜Ｃ１２アルキル、Ｃ１〜Ｃ８アルキル及びＣ１〜Ｃ６アルキルの具体例としては、Ｒで表される置換基である上記アルキル基で説明し例示したものが挙げられる。以下も同様である。）、１−ナフチル基、２−ナフチル基及びペンタフルオロフェニル基が挙げられる。
【００２３】
Ｒで表される置換基であるアリールオキシ基は、その炭素原子数が通常６〜６０であり、アリール部分が置換基を有していてもよい。アリールオキシ基が有していてもよい置換基の例としては、ハロゲン原子及びアルコキシ基（例えば、炭素原子数１〜２０）が挙げられる。置換基を有していてもよいアリールオキシ基の具体例としては、フェノキシ基、Ｃ１〜Ｃ１２アルコキシフェノキシ基、Ｃ１〜Ｃ１２アルキルフェノキシ基、１−ナフチルオキシ基、２−ナフチルオキシ基及びペンタフルオロフェニルオキシ基が挙げられる。
【００２４】
Ｒで表される置換基であるアリールチオ基は、その炭素原子数が通常６〜６０であり、アリール部分が置換基を有していてもよい。アリールチオ基が有していてもよい置換基の例としては、ハロゲン原子及びアルコキシ基（例えば、炭素原子数１〜２０）が挙げられる。置換基を有していてもよいアリールチオ基の具体例としては、フェニルチオ基、Ｃ１〜Ｃ１２アルコキシフェニルチオ基、Ｃ１〜Ｃ１２アルキルフェニルチオ基、１−ナフチルチオ基、２−ナフチルチオ基及びペンタフルオロフェニルチオ基が挙げられる。
【００２５】
Ｒで表される置換基であるアリールアルキル基は、その炭素原子数が通常７〜６０であり、アリール部分が置換基を有していてもよい。アリールアルキル基が有していてもよい置換基の例としては、ハロゲン原子及びアルコキシ基（例えば、炭素原子数１〜２０）が挙げられる。置換基を有していてもよいアリールアルキル基の具体例としては、フェニル−Ｃ１〜Ｃ１２アルキル基、Ｃ１〜Ｃ１２アルコキシフェニル−Ｃ１〜Ｃ１２アルキル基、Ｃ１〜Ｃ１２アルキルフェニル−Ｃ１〜Ｃ１２アルキル基、１−ナフチル−Ｃ１〜Ｃ１２アルキル基及び２−ナフチル−Ｃ１〜Ｃ１２アルキル基が挙げられる。
【００２６】
Ｒで表される置換基であるアリールアルコキシ基は、その炭素原子数が通常７〜６０であり、アリール部分が置換基を有していてもよい。アリールアルコキシ基が有していてもよい置換基の例としては、ハロゲン原子及びアルコキシ基（例えば、炭素原子数１〜２０）が挙げられる。置換基を有していてもよいアリールアルコキシ基の具体例としては、フェニル−Ｃ１〜Ｃ１２アルコキシ基、Ｃ１〜Ｃ１２アルコキシフェニル−Ｃ１〜Ｃ１２アルコキシ基、Ｃ１〜Ｃ１２アルキルフェニル−Ｃ１〜Ｃ１２アルコキシ基、１−ナフチル−Ｃ１〜Ｃ１２アルコキシ基及び２−ナフチル−Ｃ１〜Ｃ１２アルコキシ基が挙げられる。
【００２７】
Ｒで表される置換基であるアリールアルキルチオ基は、その炭素原子数が通常７〜６０であり、アリール部分が置換基を有していてもよい。アリールアルキルチオ基が有していてもよい置換基の例としては、ハロゲン原子及びアルコキシ基（例えば、炭素原子数１〜２０）が挙げられる。置換基を有していてもよいアリールアルキルチオ基の具体例としては、フェニル−Ｃ１〜Ｃ１２アルキルチオ基、Ｃ１〜Ｃ１２アルコキシフェニル−Ｃ１〜Ｃ１２アルキルチオ基、Ｃ１〜Ｃ１２アルキルフェニル−Ｃ１〜Ｃ１２アルキルチオ基、１−ナフチル−Ｃ１〜Ｃ１２アルキルチオ基及び２−ナフチル−Ｃ１〜Ｃ１２アルキルチオ基が挙げられる。
【００２８】
Ｒで表される置換基であるアリールアルキルチオ基は、その炭素原子数が通常７〜６０であり、アリール部分が置換基を有していてもよい。アリールアルキルチオ基が有していてもよい置換基の例としては、ハロゲン原子及びアルコキシ基（例えば、炭素原子数１〜２０）が挙げられる。置換基を有していてもよいアリールアルキルチオ基の具体例としては、フェニル−Ｃ１〜Ｃ１２アルキルチオ基、Ｃ１〜Ｃ１２アルコキシフェニル−Ｃ１〜Ｃ１２アルキルチオ基、Ｃ１〜Ｃ１２アルキルフェニル−Ｃ１〜Ｃ１２アルキルチオ基、１−ナフチル−Ｃ１〜Ｃ１２アルキルチオ基及び２−ナフチル−Ｃ１〜Ｃ１２アルキルチオ基が挙げられる。
【００２９】
Ｒで表される置換基であるアリールアルケニル基は、通常、その炭素原子数が通常８〜２０であり、アリール部分が置換基を有していてもよい。アリールアルケニル基が有していてもよい置換基のとしては、ハロゲン原子及びアルコキシ基（例えば、炭素原子数１〜２０）が挙げられる。アリールアルケニル基の具体例としては、スチリル基が挙げられる。
【００３０】
Ｒで表される置換基であるアリールアルキニル基は、通常、その炭素原子数が通常８〜２０であり、アリール部分が置換基を有していてもよい。アリールアルキニル基が有していてもよい置換基の例としては、ハロゲン原子及びアルコキシ基（例えば、炭素原子数１〜２０）が挙げられる。アリールアルキニル基の具体例としては、フェニルアセチレニル基が挙げられる。
【００３１】
Ｒで表される置換基であるアシル基は、カルボン酸が有するカルボキシル基中の水酸基を除いた基を意味し、その炭素原子数が通常２〜２０である。アシル基の具体例としては、アセチル基、プロピオニル基、ブチリル基、イソブチリル基、ピバロイル基、トリフルオロアセチル基等の炭素原子数２〜２０のハロゲン原子で置換されていてもよいアルキルカルボニル基、ベンゾイル基、ペンタフルオロベンゾイル基等のハロゲン原子で置換されていてもよいフェニルカルボニル基が挙げられる。
【００３２】
Ｒで表される置換基であるアシルオキシ基は、カルボン酸が有するカルボキシル基中の水素原子を除いた基を意味し、その炭素原子数が通常２〜２０である。アシルオキシ基の具体例としては、アセトキシ基、プロピオニルオキシ基、ブチリルオキシ基、イソブチリルオキシ基、ピバロイルオキシ基、ベンゾイルオキシ基、トリフルオロアセチルオキシ基及びペンタフルオロベンゾイルオキシ基が挙げられる。
【００３３】
Ｒで表される置換基である置換アミノ基とは、アミノ基の水素原子の１個又は２個が置換基により置換された基であり、置換アミノ基が有していてもよい置換基は、例えば、置換基を有していてもよいアルキル基及び置換基を有していてもよいアリール基である。置換基を有していてもよいアルキル基及び置換基を有していてもよいアリール基の具体例は、Ｒで表される置換基である、置換基を有していてもよいアルキル基及び置換基を有していてもよいアリール基の具体例と同じである。置換アミノ基の炭素原子数は通常１〜４０である。置換アミノ基の具体例としては、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、イソブチルアミノ基、ｔｅｒｔ−ブチルアミノ基、ペンチルアミノ基、ヘキシルアミノ基、シクロヘキシルアミノ基、ヘプチルアミノ基、オクチルアミノ基、２−エチルヘキシルアミノ基、ノニルアミノ基、デシルアミノ基、３，７−ジメチルオクチルアミノ基、ラウリルアミノ基、シクロペンチルアミノ基、ジシクロペンチルアミノ基、シクロヘキシルアミノ基、ジシクロヘキシルアミノ基、ピロリジル基、ピペリジル基、ジトリフルオロメチルアミノ基、フェニルアミノ基、ジフェニルアミノ基、Ｃ１〜Ｃ１２アルコキルオキシフェニルアミノ基、ジ（Ｃ１〜Ｃ１２アルコキシフェニル）アミノ基、ジ（Ｃ１〜Ｃ１２アルキルフェニル）アミノ基、１−ナフチルアミノ基、２−ナフチルアミノ基、ペンタフルオロフェニルアミノ基、ピリジルアミノ基、ピリダジニルアミノ基、ピリミジルアミノ基、ピラジルアミノ基、トリアジルアミノ基、フェニル−Ｃ１〜Ｃ１２アルキルアミノ基、Ｃ１〜Ｃ１２アルコキシフェニル−Ｃ１〜Ｃ１２アルキルアミノ基、Ｃ１〜Ｃ１２アルキルフェニル−Ｃ１〜Ｃ１２アルキルアミノ基、ジ（Ｃ１〜Ｃ１２アルコキシフェニル−Ｃ１〜Ｃ１２アルキル）アミノ基、ジ（Ｃ１〜Ｃ１２アルキルフェニル−Ｃ１〜Ｃ１２アルキル）アミノ基、１−ナフチル−Ｃ１〜Ｃ１２アルキルアミノ基及び２−ナフチル−Ｃ１〜Ｃ１２アルキルアミノ基が挙げられる。
【００３４】
Ｒで表される置換基である置換シリル基とは、シリル基の水素原子の１個、２個又は３個が置換基により置換された基であり、一般に、シリル基の３個の水素原子全てが置換基により置換された基である。置換シリル基が有する置換基としては、例えば、置換基を有していてもよいアルキル基及び置換基を有していてもよいアリール基である。置換基を有していてもよいアルキル基及び置換基を有していてもよいアリール基の具体例は、Ｒで表される置換基である、置換基を有していてもよいアルキル基及び置換基を有していてもよいアリール基の具体例と同じである。置換シリル基の具体例としては、トリメチルシリル基、トリエチルシリル基、トリプロピルシリル基、トリイソプロピルシリル基、ｔｅｒｔ−ブチルジメチルシリル基、トリフェニルシリル基、トリ−ｐ−キシリルシリル基、トリベンジルシリル基、ジフェニルメチルシリル基、ｔｅｒｔ−ブチルジフェニルシリル基及びジメチルフェニルシリル基が挙げられる。
【００３５】
Ｒで表される置換基である置換シリルオキシ基とは、上記の置換シリル基に酸素原子が結合した基である。置換シリルオキシ基の具体例としては、トリメチルシリルオキシ基、トリエチルシリルオキシ基、トリプロピルシリルオキシ基、トリイソプロピルシリルオキシ基、ｔｅｒｔ−ブチルジメチルシリルオキシ基、トリフェニルシリルオキシ基、トリ−ｐ−キシリルシリルオキシ基、トリベンジルシリルオキシ基、ジフェニルメチルシリルオキシ基、ｔｅｒｔ−ブチルジフェニルシリルオキシ基及びジメチルフェニルシリルオキシ基が挙げられる。
【００３６】
Ｒで表される置換基である置換シリルチオ基とは、上記の置換シリル基に硫黄原子が結合した基である。置換シリルチオ基の具体例としては、トリメチルシリルチオ基、トリエチルシリルチオ基、トリプロピルシリルチオ基、トリイソプロピルシリルチオ基、ｔｅｒｔ−ブチルジメチルシリルチオ基、トリフェニルシリルチオ基、トリ−ｐ−キシリルシリルチオ基、トリベンジルシリルチオ基、ジフェニルメチルシリルチオ基、ｔｅｒｔ−ブチルジフェニルシリルチオ基及びジメチルフェニルシリルチオ基が挙げられる。
【００３７】
Ｒで表される置換基である置換シリルアミノ基とは、アミノ基の水素原子の１個又は２個が置換シリル基で置換されたものであり、該置換シリル基の定義及び具体例は上記の通りである。置換シリルアミノ基の具体例としては、トリメチルシリルアミノ基、トリエチルシリルアミノ基、トリプロピルシリルアミノ基、トリイソプロピルシリルアミノ基、ｔｅｒｔ−ブチルジメチルシリルアミノ基、トリフェニルシリルアミノ基、トリ−ｐ−キシリルシリルアミノ基、トリベンジルシリルアミノ基、ジフェニルメチルシリルアミノ基、ｔｅｒｔ−ブチルジフェニルシリルアミノ基、ジメチルフェニルシリルアミノ基、ジ（トリメチルシリル）アミノ基、ジ（トリエチルシリル）アミノ基、ジ（トリプロピルシリル）アミノ基、ジ（トリイソプロピルシリル）アミノ基、ジ（ｔｅｒｔ−ブチルジメチルシリル）アミノ基、ジ（トリフェニルシリル）アミノ基、ジ（トリ−ｐ−キシリルシリル）アミノ基、ジ（トリベンジルシリル）アミノ基、ジ（ジフェニルメチルシリル）アミノ基、ジ（ｔｅｒｔ−ブチルジフェニルシリル）アミノ基及びジ（ジメチルフェニルシリル）アミノ基が挙げられる。
【００３８】
Ｒで表される置換基である複素環基は、置換基を有していてもよい、フラン、チオフェン、ピロール、ピロリン、ピロリジン、オキサゾール、イソオキサゾール、チアゾール、イソチアゾール、イミダゾール、イミダゾリン、イミダゾリジン、ピラゾール、ピラゾリン、プラゾリジン、フラザン、トリアゾール、チアジアゾール、オキサジアゾール、テトラゾール、ピラン、ピリジン、ピペリジン、チオピラン、ピリダジン、ピリミジン、ピラジン、ピペラジン、モルホリン、トリアジン、ベンゾフラン、イソベンゾフラン、ベンゾチオフェン、インドール、イソインドール、インドリジン、インドリン、イソインドリン、クロメン、クロマン、イソクロマン、ベンゾピラン、キノリン、イソキノリン、キノリジン、ベンゾイミダゾール、ベンゾチアゾール、インダゾール、ナフチリジン、キノキサリン、キナゾリン、キナゾリジン、シンノリン、フタラジン、プリン、プテリジン、カルバゾール、キサンテン、フェナントリジン、アクリジン、β-カルボリン、ペリミジン、フェナントロリン、チアントレン、フェノキサチイン、フェノキサジン、フェノチアジン、フェナジン等の複素環式化合物から水素原子を１個除いた基を意味する。該置換基としては、例えば、ハロゲン原子、置換基を有していてもよいアルキル基、置換基を有していてもよいアルコキシ基、置換基を有していてもよいアルキルチオ基及び置換基を有していてもよいアリール基が挙げられる。ハロゲン原子、置換基を有していてもよいアルキル基、置換基を有していてもよいアルコキシ基、置換基を有していてもよいアルキルチオ基及び置換基を有していてもよいアリール基の定義及び具体例は、Ｒで表される置換基であるハロゲン原子、置換基を有していてもよいアルキル基、置換基を有していてもよいアルコキシ基、置換基を有していてもよいアルキルチオ基及び置換基を有していてもよいアリール基の定義及び具体例と同じである。複素環基としては、芳香族複素環基が好ましい。
【００３９】
Ｒで表される置換基である複素環オキシ基の例としては、上記の複素環基に酸素原子が結合した下記式（ＸＩＶ）で表される基が挙げられる。
Ｒで表される置換基である複素環チオ基の例としては、上記の複素環基に硫黄原子が結合した下記式（ＸＶ）で表される基が挙げられる。
【００４０】
【化１３】
2013119589.tif 000015
【００４１】
式（ＸＩＶ）及び式（ＸＶ）中、Ａｒ２は複素環基を表す。
【００４２】
複素環オキシ基は、その炭素原子数が通常２〜６０である。複素環オキシ基の具体例としては、チエニルオキシ基、Ｃ１〜Ｃ１２アルキルチエニルオキシ基、ピロリルオキシ基、フリルオキシ基、ピリジルオキシ基、Ｃ１〜Ｃ１２アルキルピリジルオキシ基、イミダゾリルオキシ基、ピラゾリルオキシ基、トリアゾリルオキシ基、オキサゾリルオキシ基、チアゾールオキシ基及びチアジアゾールオキシ基が挙げられる。
【００４３】
複素環チオ基は、その炭素原子数が通常２〜６０である。複素環チオ基の具体例としては、チエニルメルカプト基、Ｃ１〜Ｃ１２アルキルチエニルメルカプト基、ピロリルメルカプト基、フリルメルカプト基、ピリジルメルカプト基、Ｃ１〜Ｃ１２アルキルピリジルメルカプト基、イミダゾリルメルカプト基、ピラゾリルメルカプト基、トリアゾリルメルカプト基、オキサゾリルメルカプト基、チアゾールメルカプト基及びチアジアゾールメルカプト基が挙げられる。
【００４４】
Ｒで表される置換基としては、下記式（ＸＶＩ）で表される基が好ましい。
【００４５】
【化１４】
2013119589.tif 000016
【００４６】
式（ＸＶＩ）中、Ｒ７及びＲ８は、それぞれ独立に、水素原子、置換基を有していてもよいアルキル基又は置換基を有していてもよいアリール基を表す。
【００４７】
Ｒ７及びＲ８で表される置換基を有していてもよいアルキル基及び置換基を有していてもよいアリール基の定義及び具体例は、前述のＲで表される置換基である置換基を有していてもよいアルキル基及び置換基を有していてもよいアリール基の定義及び具体例と同じである。
Ｒ７及びＲ８は、置換基を有していてもよいアルキル基及び置換基を有していてもよいアリール基が好ましく、炭素原子数１〜２０のアルキル基がより好ましく、炭素原子数６〜２０のアルキル基がさらに好ましい。
【００４８】
上記式（ＩＩＩ）中、Ａｒ１で表される４価の有機基としては、例えば、下記式（ＸＶＩＩ）で表される基が挙げられる。
【００４９】
【化１５】
2013119589.tif 000017
【００５０】
式（ＸＶＩＩ）中、Ｒ９は、水素原子又は置換基を表す。複数個あるＲ９は、同一であっても相異なっていてもよい。
【００５１】
Ｒ９で表される置換基の定義及び具体例は、前述のＲで表される置換基の定義及び具体例と同じである。Ｒ９は、水素原子であることが好ましい。
【００５２】
対称軸を有さない構造単位は、下記式（ＩＶ）で表される構造を含む構造単位が好ましい。
【００５３】
【化１６】
2013119589.tif 000018
【００５４】
式（ＩＶ）中、Ｒ１は、水素原子又は置換基を表す。Ｒ２は、Ｒ１とは相異なり、水素原子又は置換基を表す。ただし、Ｒ１及びＲ２のうちの少なくとも一方は、式（Ｉ）で表される構造を含む。Ｘは、−Ｓｉ（Ｒ’）２−で表される基、−Ｎ（Ｒ’）−で表される基、−Ｏ−で表される基、−Ｓ−で表される基又は−Ｓｅ−で表される基を表す。Ｒ’は、水素原子又は置換基を表す。
【００５５】
式（ＩＶ）中、Ｒ１及びＲ２で表される置換基としては、ハロゲン原子、置換基を有していてもよいアルキル基、置換基を有していてもよいアルコキシ基、置換基を有していてもよいアルキルチオ基、アルケニル基、アルキニル基、置換基を有していてもよいアリール基、置換基を有していてもよいアリールオキシ基、置換基を有していてもよいアリールチオ基、置換基を有していてもよいアリールアルキル基、置換基を有していてもよいアリールアルキルオキシ基、置換基を有していてもよいアリールアルキルチオ基、置換基を有していてもよいアリールアルケニル基、置換基を有していてもよいアリールアルキニル基、アシル基、アシルオキシ基、カルボキシ基、置換アミノ基、置換シリル基、置換シリルオキシ基、置換シリルチオ基、置換シリルアミノ基、複素環基、複素環オキシ基、複素環チオ基及び式（Ｉ）で表される構造を含む置換基が挙げられる。該ハロゲン原子、置換基を有していてもよいアルキル基、置換基を有していてもよいアルコキシ基、置換基を有していてもよいアルキルチオ基、アルケニル基、アルキニル基、置換基を有していてもよいアリール基、置換基を有していてもよいアリールオキシ基、置換基を有していてもよいアリールチオ基、置換基を有していてもよいアリールアルキル基、置換基を有していてもよいアリールアルキルオキシ基、置換基を有していてもよいアリールアルキルチオ基、置換基を有していてもよいアリールアルケニル基、置換基を有していてもよいアリールアルキニル基、アシル基、アシルオキシ基、カルボキシ基、置換アミノ基、置換シリル基、置換シリルオキシ基、置換シリルチオ基、置換シリルアミノ基、複素環基、複素環オキシ基及び複素環チオ基の定義及び具体例は、前述のＲで表されるハロゲン原子、置換基を有していてもよいアルキル基、置換基を有していてもよいアルコキシ基、置換基を有していてもよいアルキルチオ基、アルケニル基、アルキニル基、置換基を有していてもよいアリール基、置換基を有していてもよいアリールオキシ基、置換基を有していてもよいアリールチオ基、置換基を有していてもよいアリールアルキル基、置換基を有していてもよいアリールアルキルオキシ基、置換基を有していてもよいアリールアルキルチオ基、置換基を有していてもよいアリールアルケニル基、置換基を有していてもよいアリールアルキニル基、アシル基、アシルオキシ基、カルボキシ基、置換アミノ基、置換シリル基、置換シリルオキシ基、置換シリルチオ基、置換シリルアミノ基、複素環基、複素環オキシ基及び複素環チオ基の定義及び具体例と同じである。
【００５６】
Ｒ１及びＲ２のうちの一方は、式（Ｉ）で表される構造からなる基であり、Ｒ１及びＲ２の他の一方が、水素原子又は置換基を有していてもよいアルキル基であることが好ましい。
【００５７】
Ｒ’で表される置換基の定義及び具体例は、前述のＲで表される置換基の定義及び具体例と同じである。
【００５８】
式（ＩＶ）中、Ｘは、−Ｓ−で表される基が好ましい。
【００５９】
式（ＩＶ）で表される構造を含む、対称軸を有さない構造単位としては、下記式（１）で表される構造単位が好ましい。下記式（１）で表される構造単位において、「対称軸を有さない」とは、Ｒ１とＲ２とが相異なる基であることを意味している。
【００６０】
【化１７】
2013119589.tif 000019
【００６１】
式（１）中、Ｘ、Ｒ１及びＲ２は、前述と同じ意味を表す。
【００６２】
本発明の高分子化合物は、対称軸を有さない構造単位の連鎖を含む。該連鎖は２個の構造単位を含む。該連鎖としては、例えば、下記式（ＶＩＩ）で表される連鎖及び下記式（ＸＶＩＩＩ）で表される連鎖が挙げられる。
【００６３】
【化１８】
2013119589.tif 000020
【００６４】
式（ＶＩＩ）及び式（ＸＶＩＩＩ）中、Ｘ、Ｒ１及びＲ２は、前述と同じ意味を表す。
【００６５】
式（１）で表される構造単位としては、下記式（１−１）で表される構造単位がより好ましい。
【００６６】
【化１９】
2013119589.tif 000021
【００６７】
式（１−１）中、Ｒ、Ｒ２、Ａ１及びＡ２は、前述と同じ意味を表す。
【００６８】
式（１−１）中、Ｒ２は、水素原子及び置換基を有していてもよいアルキル基が好ましい。
【００６９】
本発明の高分子化合物は、下記式（Ｖ）で表される構造を有する構造単位をさらに含有していてもよい。
【００７０】
【化２０】
2013119589.tif 000022
【００７１】
式（Ｖ）中、Ｒ３は、水素原子又は置換基を表す。Ｒ４は、Ｒ３とは相異なり、水素原子又は置換基を表す。Ｒ３及びＲ４のうちの少なくとも一方は、下記式（ＶＩ）で表される構造を含む。Ｘは、前述と同じ意味を表す。
【００７２】
【化２１】
2013119589.tif 000023
【００７３】
式(ＶＩ)中、Ｒは前述と同じ意味を表す。
【００７４】
式（Ｖ）中、Ｒ３及びＲ４で表される置換基の例としては、ハロゲン原子、置換基を有していてもよいアルキル基、置換基を有していてもよいアルコキシ基、置換基を有していてもよいアルキルチオ基、アルケニル基、アルキニル基、置換基を有していてもよいアリール基、置換基を有していてもよいアリールオキシ基、置換基を有していてもよいアリールチオ基、置換基を有していてもよいアリールアルキル基、置換基を有していてもよいアリールアルキルオキシ基、置換基を有していてもよいアリールアルキルチオ基、置換基を有していてもよいアリールアルケニル基、置換基を有していてもよいアリールアルキニル基、アシル基、アシルオキシ基、カルボキシ基、置換アミノ基、置換シリル基、置換シリルオキシ基、置換シリルチオ基、置換シリルアミノ基、複素環基、複素環オキシ基、複素環チオ基及び式（ＶＩ）で表される構造を含む置換基が挙げられる。該ハロゲン原子、置換基を有していてもよいアルキル基、置換基を有していてもよいアルコキシ基、置換基を有していてもよいアルキルチオ基、アルケニル基、アルキニル基、置換基を有していてもよいアリール基、置換基を有していてもよいアリールオキシ基、置換基を有していてもよいアリールチオ基、置換基を有していてもよいアリールアルキル基、置換基を有していてもよいアリールアルキルオキシ基、置換基を有していてもよいアリールアルキルチオ基、置換基を有していてもよいアリールアルケニル基、置換基を有していてもよいアリールアルキニル基、アシル基、アシルオキシ基、カルボキシ基、置換アミノ基、置換シリル基、置換シリルオキシ基、置換シリルチオ基、置換シリルアミノ基、複素環基、複素環オキシ基及び複素環チオ基の定義及び具体例は、前述のＲで表される置換基であるハロゲン原子、置換基を有していてもよいアルキル基、置換基を有していてもよいアルコキシ基、置換基を有していてもよいアルキルチオ基、アルケニル基、アルキニル基、置換基を有していてもよいアリール基、置換基を有していてもよいアリールオキシ基、置換基を有していてもよいアリールチオ基、置換基を有していてもよいアリールアルキル基、置換基を有していてもよいアリールアルキルオキシ基、置換基を有していてもよいアリールアルキルチオ基、置換基を有していてもよいアリールアルケニル基、置換基を有していてもよいアリールアルキニル基、アシル基、アシルオキシ基、カルボキシ基、置換アミノ基、置換シリル基、置換シリルオキシ基、置換シリルチオ基、置換シリルアミノ基、複素環基、複素環オキシ基及び複素環チオ基の定義及び具体例と同じである。
【００７５】
Ｒ３及びＲ４のうちの一方は、式（ＶＩ）で表される構造を含む基であり、式（ＶＩ）で表される構造を含まないＲ３及びＲ４のうちの他方は、式（ＩＶ）で表される構造を含まない基、又は、水素原子が好ましい。
【００７６】
式（Ｖ）中、Ｘは、−Ｓ−で表される基が好ましい。
【００７７】
式（Ｖ）で表される構造を有する構造単位は、下記式（２）で表される構造単位が好ましい。
【００７８】
【化２２】
2013119589.tif 000024
【００７９】
式（２）中、Ｘ、Ｒ３及びＲ４は、前述と同じ意味を表す。
【００８０】
式（２）で表される構造単位は、下記式（２−１）で表される構造単位がより好ましい。
【００８１】
【化２３】
2013119589.tif 000025
【００８２】
式（２−１）中、Ｒ及びＲ４は、前述と同じ意味を表す。
【００８３】
式（２−１）中、Ｒ４は、水素原子又は置換基を有していてもよいアルキル基が好ましい。
【００８４】
本発明の高分子化合物の好ましい第１の態様は、式（１）で表される構造単位及び／又は式（２）で表される構造単位のみからなる高分子化合物である。
【００８５】
本発明の高分子化合物が含む対称軸を有さない構造単位の数の割合は、高分子化合物が含む構造単位の合計数に対して５０％を超えることが好ましい。
【００８６】
本発明の高分子化合物は、下記式（ＶＩＩ）で表される連鎖、下記式（ＶＩＩＩ）で表される連鎖、下記式（ＩＸ）で表される連鎖、及び下記式（Ｘ）で表される連鎖からなる群から選ばれる１種以上の連鎖を含むことが好ましい。
【００８７】
【化２４】
2013119589.tif 000026
【００８８】
式（ＶＩＩ）〜式（Ｘ）中、Ｒ１、Ｒ２、Ｒ３、Ｒ４及びＸは、前述と同じ意味を表す。
【００８９】
式（ＶＩＩ）〜式（Ｘ）で表される連鎖の好ましい一態様は、Ｒ１が式（Ｉ）で表される構造からなる基であり、かつ、Ｒ３が式（ＶＩ）で表される構造からなる基である連鎖である。この場合、Ｒ２及びＲ４は、それぞれ水素原子又は置換基を有していてもよいアルキル基であることが好ましい。Ｒ２及びＲ４は、同一であることが好ましい。
【００９０】
式（ＶＩＩ）、式（ＶＩＩＩ）、式（ＩＸ）及び式（Ｘ）で表される連鎖の数の合計の割合が、高分子化合物が有する連鎖の数の合計に対して５０％を超えることが好ましい。
【００９１】
式（ＶＩＩ）〜式（Ｘ）で表される連鎖の好ましい他の態様は、Ｒ２が式（Ｉ）で表される構造からなる基であり、かつ、Ｒ４が式（ＶＩ）で表される構造からなる基である連鎖である。この場合、Ｒ１及びＲ３は、それぞれ水素原子又は置換基を有していてもよいアルキル基が好ましい。Ｒ１及びＲ３は、同一であることが好ましい。
【００９２】
本発明の第２の態様は、下記式（ＸＩ）で表される繰り返し単位を含む高分子化合物である。
【００９３】
【化２５】
2013119589.tif 000027
【００９４】
式（ＸＩ）中、２個あるＲ５は、それぞれ独立に、下記式（ＸＩＩ）で表される基を表す。２個あるＲ６は、それぞれ独立に、水素原子、置換基を有していてもよいアルキル基又は置換基を有していてもよいアリール基を表す。
【００９５】
【化２６】
2013119589.tif 000028
【００９６】
式（ＸＩＩ）中、Ｒ７及びＲ８は、それぞれ独立に、水素原子、置換基を有していてもよいアルキル基又は置換基を有していてもよいアリール基を表す。
【００９７】
式（ＸＩ）中、Ｒ６で表される置換基を有していてもよいアルキル基及び置換基を有していてもよいアリール基の定義及び具体例は、前述のＲで表される置換基である置換基を有していてもよいアルキル基及び置換基を有していてもよいアリール基の定義及び具体例と同じである。
【００９８】
式（ＸＩＩ）中、Ｒ７及びＲ８で表される置換基を有していてもよいアルキル基及び置換基を有していてもよいアリール基の定義及び具体例は、前述のＲで表される置換基である置換基を有していてもよいアルキル基及び置換基を有していてもよいアリール基の定義及び具体例と同じである。
【００９９】
本発明の第３の態様は、式（ＶＩ）で表される構造を有する、対称軸を有さない構造単位を含み、該対称軸を有さない構造単位の連鎖を含む高分子化合物と、下記式（ＸＩＩＩ）で表される化合物とを反応させて得ることができる高分子化合物である。
【０１００】
【化２７】
2013119589.tif 000029
【０１０１】
式（ＶＩ）及び（ＸＩＩＩ）中、Ｒ及びＡｒ１は、前述と同じ意味を表す。
【０１０２】
上記第３の態様における対称軸を有さない構造単位としては、式（Ｖ）で表される構造を含む構造単位が好ましい。
【０１０３】
上記第３の態様において、対称軸を有さない構造単位が、第１の結合手及び第２の結合手を有し、２個の対称軸を有さない構造単位のうちの一方の対称軸を有さない構造単位の第１の結合手と他方の対称軸を有さない構造単位の第２の結合手とが結合した対称軸を有さない構造単位の連鎖の数の割合が、高分子化合物が有する対称軸を有さない構造単位の連鎖の数の合計に対して５０％を超えることが好ましい。
【０１０４】
上記第３の態様において、高分子化合物と、式（ＸＩＩＩ）で表される化合物との反応は、通常、加熱条件下、有機溶媒中で行われる。有機溶媒としては、例えば、１，２−ジクロロエタンが挙げられる。
【０１０５】
本発明の高分子化合物は、長波長の光の光吸収強度が大きい。ここで「長波長の光」とは、例えば波長が７００ｎｍ以上である光を意味する。長波長の光の光吸収強度が大きい高分子化合物は、光電変換素子の活性層に含まれる材料に好ましく用いられる。すなわち本発明の高分子化合物は、電子素子の機能層である有機層、例えば光電変換素子の活性層の材料として用いることが好ましい。
【０１０６】
本発明の高分子化合物は、ポリスチレン換算の数平均分子量が、１０３〜１０８であることが好ましく、１０４〜１０7であることがより好ましい。
【０１０７】
（電子素子）
本発明の高分子化合物を含む膜は、電子素子の有機層として用いられる。電子素子としては、例えば、光電変換素子、有機薄膜トランジスタ及び有機エレクトロルミネッセンス素子が挙げられる。以下、このような電子素子として光電変換素子を例にとって説明する。
【０１０８】
＜光電変換素子＞
本発明の光電変換素子の第１の態様は、陽極と、陰極と、該陽極と該陰極との間に設けられる活性層とを有し、該活性層中に電子供与性化合物と電子受容性化合物とを有し、該電子供与性化合物と該電子受容性化合物のうちの少なくとも一方が、前記高分子化合物である光電変換素子である。
【０１０９】
本発明の光電変換素子の第２の態様は、陽極と、陰極と、該陽極と該陰極との間に設けられる第１の活性層と第２の活性層とを有し、該第１の活性層中に電子供与性化合物を有し、該第２の活性層中に電子受容性化合物を有し、該電子供与性化合物と該電子受容性化合物のうちの少なくとも一方が、前記高分子化合物である光電変換素子である。
【０１１０】
本発明に係る光電変換素子を構成する、陽極、活性層、活性層を構成する電子供与性化合物及び電子受容性化合物、陰極、及び必要に応じて形成される他の構成要素について、以下に詳しく説明する。
【０１１１】
基板
本発明の光電変換素子は、通常、基板上に形成される。該基板は、電極を形成し、有機物の層を形成する際に化学的に変化しないものであればよい。基板の材料としては、例えば、ガラス、プラスチック、高分子フィルム、シリコンが挙げられる。基板が不透明な場合、基板の反対側の電極（即ち、基板から遠い方の電極）が透明又は半透明であることが好ましい。
【０１１２】
電極
前記の透明又は半透明の電極材料としては、例えば、導電性の金属酸化物膜、半透明の金属薄膜が挙げられる。具体的には、酸化インジウム、酸化亜鉛、酸化スズ、及びそれらの複合体であるインジウムスズ酸化物（ＩＴＯ）、インジウム亜鉛酸化物（ＩＺＯ）、ＮＥＳＡ等の導電性材料を用いて作製された膜、金、白金、銀、銅の金属薄膜が挙げられ、ＩＴＯ、ＩＺＯ、酸化スズの薄膜が好ましい。電極の作製方法は、例えば、真空蒸着法、スパッタリング法、イオンプレーティング法、メッキ法が挙げられる。また、電極材料として、ポリアニリン及びその誘導体、ポリチオフェン及びその誘導体等の有機の透明導電膜を用いてもよい。透明又は半透明の電極は、陽極であっても陰極であってもよい。
【０１１３】
電極としては透明でない電極を用いてもよく、透明でない電極の材料としては、例えば、金属、導電性高分子が挙げられる。該電極材料の具体例としては、リチウム、ナトリウム、カリウム、ルビジウム、セシウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、及びそれらの金属のうちの２つ以上の金属の合金、又は、それらの金属の１種以上の金属と、金、銀、白金、銅、マンガン、チタン、コバルト、ニッケル、タングステン及び錫からなる群から選ばれる１種以上の金属との合金、グラファイト、グラファイト層間化合物、ポリアニリン及びその誘導体、ポリチオフェン及びその誘導体が挙げられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
【０１１４】
バッファー層
光電変換効率を向上させるための手段として活性層以外の付加的な中間層（電荷輸送層など）を使用してもよい。中間層に用いられる材料としては、アルカリ金属のハロゲン化物、アルカリ金属の酸化物、アルカリ土類金属のハロゲン化物及びアルカリ土類金属の酸化物が挙げられ、具体的にはフッ化リチウムが挙げられる。
また、酸化チタン等の無機半導体の微粒子、ＰＥＤＯＴ（ポリ（３，４−エチレンジオキシチオフェン））とＰＳＳ（ポリ（４−スチレンスルホネート））との混合物(ＰＥＤＯＴ：ＰＳＳ)を中間層に用いてもよい。
【０１１５】
活性層
本発明の光電変換素子に含まれる活性層は、電子供与性化合物若しくは該電子受容性化合物の少なくとも一方として、式（１）で表される構造単位を含む高分子化合物を含む。なお、前記電子供与性化合物及び前記電子受容性化合物は、これらの化合物のＨＯＭＯまたはＬＵＭＯのエネルギー準位から相対的に決定される。式（１）で表される構造単位を含む高分子化合物は、電子供与性化合物として用いることが好ましい。
【０１１６】
電子供与性化合物
式（１）で表される構造単位を含む高分子化合物を電子受容性化合物として用いる場合、活性層に用いられる電子供与性化合物としては、例えば、オキサジアゾール誘導体、アントラキノジメタン及びその誘導体、ベンゾキノン及びその誘導体、ナフトキノン及びその誘導体、アントラキノン及びその誘導体、テトラシアノアントラキノジメタン及びその誘導体、フルオレノン誘導体、ジフェニルジシアノエチレン及びその誘導体、ジフェノキノン誘導体、８−ヒドロキシキノリン及びその誘導体の金属錯体、ポリキノリン及びその誘導体、ポリキノキサリン及びその誘導体、ポリフルオレン及びその誘導体、Ｃ60等のフラーレン及びその誘導体、２，９−ジメチル−４，７−ジフェニル−１，１０−フェナントロリン（バソクプロイン）等のフェナントロリン誘導体、酸化チタンなどの金属酸化物、カーボンナノチューブが挙げられる。電子受容性化合物としては、ベンゾチアジアゾール構造を含む化合物、構造単位にベンゾチアジアゾール構造を含む高分子化合物、キノキサリン構造を含む化合物、構造単位にキノキサリン構造を含む高分子化合物、酸化チタン、カーボンナノチューブ、フラーレン及びフラーレン誘導体が好ましく、より好ましくは、フラーレン、フラーレン誘導体、ベンゾチアジアゾール構造を含む化合物、構造単位にベンゾチアジアゾール構造を含む高分子化合物、キノキサリン構造を含む化合物、及び、構造単位にキノキサリン構造を含む高分子化合物がより好ましく、フラーレン、フラーレン誘導体、ベンゾチアジアゾール構造を含む化合物、構造単位にベンゾチアジアゾール構造を含む高分子化合物、キノキサリン構造を含む化合物、及び、構造単位にキノキサリン構造を含む高分子化合物がさらに好ましく、フラーレン、フラーレン誘導体、構造単位にベンゾチアジアゾール構造を含む高分子化合物、及び、構造単位にキノキサリン構造を含む高分子化合物が特に好ましい。
【０１１７】
繰り返し単位にベンゾチアジアゾール構造を含む高分子化合物の例としては、下記式（３）で表される高分子化合物が挙げられる。式（３）中、ｎは繰り返しの数を表す。
【０１１８】
【化２８】
2013119589.tif 000030
【０１１９】
式（３）中、複数個あるＲ７１及びＲ７２は、それぞれ独立に、水素原子又は１価の有機基を表す。２個あるＲ７１は、同一であっても相異なっていてもよい。６個あるＲ７２は、同一であっても相異なっていてもよい。
【０１２０】
Ｒ７１及びＲ７２で表される１価の有機基の定義及び具体例は、前述のＲで表される置換基のうちのハロゲン原子を除く基の定義及び具体例と同じである。Ｒ７１及びＲ７２としては、水素原子、炭素原子数１〜２０のアルキル基及び炭素原子数１〜２０のアルコキシ基が好ましい。
【０１２１】
式（３）で表される高分子化合物としては、Ｒ７１がアルキル基であり、Ｒ７２が水素原子である高分子化合物が好ましい。式（３）で表される高分子化合物の具体例としては、下記式（４）で表される高分子化合物が挙げられる。式（４）中、ｎは繰り返しの数を表す。
【０１２２】
【化２９】
2013119589.tif 000031
【０１２３】
電子受容性化合物
本発明の高分子化合物を電子供与性化合物として用いる場合、活性層に用いられる電子受容性化合物としては、例えば、オキサジアゾール誘導体、アントラキノジメタン及びその誘導体、ベンゾキノン及びその誘導体、ナフトキノン及びその誘導体、アントラキノン及びその誘導体、テトラシアノアントラキノジメタン及びその誘導体、フルオレノン誘導体、ジフェニルジシアノエチレン及びその誘導体、ジフェノキノン誘導体、８−ヒドロキシキノリン及びその誘導体の金属錯体、ポリキノリン及びその誘導体、ポリキノキサリン及びその誘導体、ポリフルオレン及びその誘導体、Ｃ60フラーレン等のフラーレン及びその誘導体、２，９−ジメチル−４，７−ジフェニル−１，１０−フェナントロリン（バソクプロイン）等のフェナントロリン誘導体、酸化チタンなどの金属酸化物、カーボンナノチューブが挙げられる。電子受容性化合物の例としては、ベンゾチアジアゾール構造を含む化合物、構造単位にベンゾチアジアゾール構造を含む高分子化合物、キノキサリン構造を含む化合物、構造単位にキノキサリン構造を含む高分子化合物、酸化チタン、カーボンナノチューブ、フラーレン及びフラーレン誘導体が好ましく、より好ましくは、フラーレン、フラーレン誘導体、ベンゾチアジアゾール構造を含む化合物、構造単位にベンゾチアジアゾール構造を含む高分子化合物、キノキサリン構造を含む化合物、及び、構造単位にキノキサリン構造を含む高分子化合物がより好ましく、フラーレン、フラーレン誘導体、ベンゾチアジアゾール構造を含む化合物、構造単位にベンゾチアジアゾール構造を含む高分子化合物、キノキサリン構造を含む化合物、及び、構造単位にキノキサリン構造を含む高分子化合物がさらに好ましく、構造単位にベンゾチアジアゾール構造を含む高分子化合物、及び、構造単位にキノキサリン構造を含む高分子化合物が好ましく、フレーレン及びフラーレン誘導体が特に好ましい。
【０１２４】
フラーレンの例としては、Ｃ６０フラーレン、Ｃ７０フラーレン、Ｃ７６フラーレン、Ｃ７８フラーレン及びＣ８４フラーレンが挙げられる。
フラーレン誘導体の例としては、Ｃ60フラーレンの誘導体、Ｃ70フラーレンの誘導体、Ｃ7６フラーレンの誘導体、Ｃ7８フラーレンの誘導体、及び、Ｃ84フラーレンの誘導体が挙げられる。フラーレン誘導体とは、フラーレンの少なくとも一部が修飾された化合物を意味する。
【０１２５】
フラーレン誘導体としては、例えば、下記式（５）で表される化合物、下記式（６）で表される化合物、下記式（７）で表される化合物、及び、下記式（８）で表される化合物が挙げられる。
【０１２６】
【化３０】
2013119589.tif 000032
【０１２７】
式（５）〜（８）中、Ｃはフラーレン骨格を構成する炭素原子を表す。Ｒａは、置換基を有していてもよいアルキル基、置換基を有していてもよいアリール基、複素環基又はエステル構造を有する基を表す。複数個あるＲａは、同一であっても相異なっていてもよい。Ｒｂは、置換基を有していてもよいアルキル基又は置換基を有していてもよいアリール基を表す。複数個あるＲｂは、同一であっても相異なっていてもよい。
【０１２８】
Ｒａ及びＲｂで表される置換基を有していてもよいアルキル基、置換基を有していてもよいアリール基及び複素環基の定義及び具体例は、前述のＲで表される置換基である置換基を有していてもよいアルキル基、置換基を有していてもよいアリール基及び複素環基の定義及び具体例と同じである。
【０１２９】
Ｒａで表されるエステル構造を有する基としては、例えば、式（９）で表される基が挙げられる。
【０１３０】
【化３１】
2013119589.tif 000033
【０１３１】
式（９）中、ｕ１は、１〜６の整数を表す。ｕ２は、０〜６の整数を表す。ｕ３及びｕ４は、それぞれ独立に、０又は１である。ただし、ｕ３とｕ４との和は１である。Ｒｃは、置換基を有していてもよいアルキル基、置換基を有していてもよいアリール基又は複素環基を表す。
【０１３２】
Ｒｃで表される置換基を有していてもよいアルキル基、置換基を有していてもよいアリール基及び複素環基の定義及び具体例は、前述のＲで表される置換基である置換基を有していてもよいアルキル基、置換基を有していてもよいアリール基及び複素環基の定義及び具体例と同じである。
【０１３３】
Ｃ６０フラーレンの誘導体の具体例としては、以下のような化合物が挙げられる。
【０１３４】
【化３２】
2013119589.tif 000034
【０１３５】
Ｃ７０フラーレンの誘導体の具体例としては、以下のような化合物が挙げられる。
【０１３６】
【化３３】
2013119589.tif 000035
【０１３７】
また、フラーレン誘導体の例としては、[６，６]フェニル−Ｃ６１酪酸メチルエステル（Ｃ６０ＰＣＢＭ、[6,6]-Phenyl  C61  butyric  acid  methyl  ester）、[６，６]フェニル−Ｃ７１酪酸メチルエステル（Ｃ７０ＰＣＢＭ、[6,6]-Phenyl  C71  butyric  acid  methyl  ester）、[６，６]フェニル−Ｃ８５酪酸メチルエステル（Ｃ８４ＰＣＢＭ、[6,6]-Phenyl  C85  butyric  acid  methyl  ester）、[６，６]チエニル−Ｃ６１酪酸メチルエステル（[6,6]-Thienyl  C61  butyric  acid  methyl  ester）が挙げられる。
【０１３８】
活性層中の電子受容性化合物の量は、電子供与性化合物１００重量部に対して、１０重量部〜１０００重量部であることが好ましく、２０重量部〜５００重量部であることがより好ましい。
【０１３９】
活性層の厚さは、１ｎｍ〜１００μｍが好ましく、２ｎｍ〜１０００ｎｍがより好ましく、５ｎｍ〜５００ｎｍがさらに好ましく、２０ｎｍ〜２００ｎｍが特に好ましい。
【０１４０】
その他の成分
活性層には、種々の機能を発現させるために、必要に応じてその他の成分を含有させてもよい。その他の成分としては、例えば、紫外線吸収剤、酸化防止剤、吸収した光により電荷を発生させる機能を増感するための増感剤、及び、紫外線に対する安定性を増すための光安定剤が挙げられる。
【０１４１】
活性層を構成する電子供与性化合物及び電子受容性化合物以外のその他の成分の量は、電子供与性化合物及び電子受容性化合物の合計量１００重量部に対し、５重量部以下、特に、０．０１重量部〜３重量部の割合で配合するのが効果的である。
また、活性層は、機械的特性を高めるため、電子供与性化合物及び電子受容性化合物以外の高分子化合物を高分子バインダーとして含んでいてもよい。高分子バインダーとしては、電子輸送性又はホール輸送性を著しく阻害しないものが好ましく、また可視光に対する吸収が弱い高分子バインダーが好ましく用いられる。前記高分子バインダーの例としては、ポリ（Ｎ-ビニルカルバゾール）、ポリアニリン及びその誘導体、ポリチオフェン及びその誘導体、ポリ（ｐ-フェニレンビニレン）及びその誘導体、ポリ（２，５-チエニレンビニレン）及びその誘導体、ポリカーボネート、ポリアクリレート、ポリメチルアクリレート、ポリメチルメタクリレート、ポリスチレン、ポリ塩化ビニル、ポリシロキサン等が挙げられる。
【０１４２】
＜活性層の製造方法＞
光電変換素子が有する活性層は、バルクへテロ型の光電変換素子の場合、本発明の高分子化合物と溶媒とを含む液からの成膜により形成することができる。例えば、該液を陽極及び陰極のうちの一方の電極上に塗布し、活性層を形成することができる。その後、活性層上に他方の電極を形成することにより、光電変換素子を製造することができる。
【０１４３】
液からの成膜に用いる溶媒は、本発明の高分子化合物を溶解させるものであれば、特に制限はない。用いうる溶媒は、複数の溶媒を混合した混合溶媒であってもよい。かかる溶媒としては、例えば、トルエン、キシレン、メシチレン、テトラリン、デカリン、ビシクロヘキシル、ブチルベンゼン、ｓｅｃ−ブチルベンゼン、ｔｅｒｔ−ブチルベンゼン等の不飽和炭化水素、四塩化炭素、クロロホルム、ジクロロメタン、ジクロロエタン、ジクロロプロパン、クロロブタン、ブロモブタン、クロロペンタン、ブロモペンタン、クロロヘキサン、ブロモヘキサン、クロロシクロヘキサン、ブロモシクロヘキサン等のハロゲン化飽和炭化水素、クロロベンゼン、ジクロロベンゼン、トリクロロベンゼン等のハロゲン化不飽和炭化水素、及び、テトラヒドロフラン、テトラヒドロピラン等のエーテルが挙げられる。活性層を構成する有機材料は、通常、前記溶媒に０．１重量％以上溶解させることができる。
【０１４４】
成膜には、スピンコート法、キャスティング法、マイクログラビアコート法、グラビアコート法、バーコート法、ロールコート法、ワイアーバーコート法、ディップコート法、スプレーコート法、スクリーン印刷法、グラビア印刷法、フレキソ印刷法、オフセット印刷法、インクジェット印刷法、ディスペンサー印刷法、ノズルコート法、キャピラリーコート法等の塗布法を用いることができ、スピンコート法、フレキソ印刷法、グラビア印刷法、インクジェット印刷法、及び、ディスペンサー印刷法が好ましい。
【０１４５】
＜素子の用途＞
本発明の光電変換素子は、透明又は半透明の電極側から太陽光等の光を入射させて、電極間に光起電力を発生させることにより、有機薄膜太陽電池として動作させることができる。有機薄膜太陽電池を複数集積することにより有機薄膜太陽電池モジュールとして用いることもできる。
【０１４６】
また、電極間に電圧を印加した状態、あるいは無印加の状態で、透明又は半透明の電極から光を入射させたときに、光電流が流れるようにすることで、有機光センサーとして動作させることができる。有機光センサーを複数集積することにより有機イメージセンサーとして用いることもできる。
【０１４７】
＜太陽電池モジュール＞
有機薄膜太陽電池は、従来の太陽電池モジュールと基本的には同様のモジュール構造をとりうる。太陽電池モジュールは、一般的には金属、セラミック等の支持基板の上にセル（光電変換素子）が構成され、その上を充填樹脂、保護ガラス等で覆い、支持基板の反対側から光を取り込む構造をとるが、支持基板に強化ガラス等の透明材料を用い、その上にセルを構成してその透明の支持基板側から光を取り込む構造とすることも可能である。具体的には、スーパーストレートタイプ、サブストレートタイプ、ポッティングタイプと呼ばれるモジュール構造、アモルファスシリコン太陽電池などで用いられる基板一体型モジュール構造等が知られている。本発明の有機光電変換素子を適用した有機薄膜太陽電池でも使用目的、使用場所及び環境により、適宜これらのモジュール構造を選択できる。
【０１４８】
代表的なスーパーストレートタイプあるいはサブストレートタイプのモジュールは、片側又は両側が透明で反射防止処理を施された支持基板の間に一定間隔にセルが配置され、隣り合うセル同士が金属リード又はフレキシブル配線等によって接続され、外縁部に集電電極が配置されており、発生した電力を外部に取り出す構造となっている。基板とセルの間には、セルの保護、集電効率向上のため、目的に応じエチレンビニルアセテート（ＥＶＡ）等様々な種類のプラスチック材料をフィルム又は充填樹脂の形で用いてもよい。また、外部からの衝撃が少ないところなど表面を硬い素材で覆う必要のない場所において使用する場合には、表面保護層を透明プラスチックフィルムで構成し、又は上記充填樹脂を硬化させることによって保護機能を付与し、片側の支持基板をなくすことが可能である。支持基板の周囲は、内部の密封及びモジュールの剛性を確保するため金属製のフレームでサンドイッチ状に固定し、支持基板とフレームとの間は封止材料で密封シールする。また、セル自体、支持基板、充填材料及び封止材料に可撓性の素材を用いれば、曲面の上に太陽電池モジュールを構成することもできる。
【０１４９】
ポリマーフィルム等のフレキシブル支持体を用いた太陽電池モジュールの場合、ロール状の支持体を送り出しながら順次セルを形成し、所望のサイズに切断した後、周縁部をフレキシブルで防湿性のある素材でシールすることにより電池本体を作製できる。また、Solar  Energy  Materials  and  Solar  Cells,  48,p383-391に記載されている「ＳＣＡＦ」とよばれるモジュール構造とすることもできる。更に、フレキシブル支持体を用いた太陽電池モジュールは曲面ガラス等に接着固定して使用することもできる。
【実施例】
【０１５０】
以下、本発明の実施例を説明する。以下に示す実施例は、本発明を説明するための好適な例示であり、本発明を限定するものではない。
【０１５１】
高分子化合物のポリスチレン換算の数平均分子量及びポリスチレン換算の重量平均分子量は、ゲルパーミエーションクロマトグラフィー（装置名：ＰＵ−２０８０、ＤＧ−２０８０−５３、ＡＳ−２０５５、ＲＩ−２０３１、ＵＶ−２０７５、ＣＯ−２０６５、ＣｈｒｏｍＮＡＶ、ＪＡＳＣＯ社製）により測定した。ＮＭＲスペクトルは、核磁気共鳴装置（装置名：ＡＬ３００、ＪＥＯＬ社製）により測定した。ＩＲスペクトルは、赤外分光光度計（装置名：ＦＴ／ＩＲ−４１００、ＪＡＳＣＯ社製）により測定した。熱分解開始温度（Ｔｄ）は、示差熱天秤装置（装置名：ＴｈｅｒｍｏＰｌｕｓ  ＴＧ８１２０、Ｒｉｇａｋｕ社製）により測定した。元素分析は、元素分析装置（装置名：２４００−Ｓｅｒｉｅｓ  ＩＩ  ＣＨＮＳ／Ｏ  Ａｎａｌｙｚｅｒ、ＰｅｒｋｉｎＥｌｍｅｒ社製）により測定した。
【０１５２】
合成例１
（高分子化合物１の合成）
ジャーナル  オブ  ザ  ケミカル  ソサイアティ，  ケミカル  コミュニケイションズ（Ｊ．  Ｃｈｅｍ．  Ｓｏｃ．，  Ｃｈｅｍ．  Ｃｏｍｍｕｎ．），１９９２年，ｐ．７０に記載された方法に基づいて、下記式で表される高分子化合物１（ポリ(３−ヘキシルチオフェン)）を合成した。
高分子化合物１のポリスチレン換算の数平均分子量（Ｍｎ）は、９６００であり、高分子化合物１のポリスチレン換算の数平均分子量に対するポリスチレン換算の重量平均分子量の比（Ｍｗ／Ｍｎ）は１．５９であった。
【０１５３】
【化３４】
2013119589.tif 000036
【０１５４】
1H-NMR  (300Hz,  CDCl3)  δ6.98  (1H,  s),  2.80  (2H,  t),  1.71  (2H,  br),  1.58  (2H,  br),  1.35  (4H,  m),  0.92  (3H,  t)。
IR(ν):  3053.7,  2953.4,  2922.6,  2854.1,  1562.1,  1509.0,  1455.0,  1376.9,  1260.3,  1092.5,  1021.1,  916.9,  819.6。
Ｔｄ(onset)＝２５６℃。
【０１５５】
合成例２
（高分子化合物２の合成）
マクロモレキュールズ（Ｍａｃｒｏｍｏｌｅｃｕｌｅｓ），２００２年，第３５巻，ｐ．６９００−６９０６に記載された方法に基づいて、下記式で表される高分子化合物２（ポリ(４−ブロモ−３−ヘキシルチオフェン)）を合成した。
高分子化合物２のポリスチレン換算の数平均分子量（Ｍｎ）は、１３５００であり、高分子化合物２のポリスチレン換算の数平均分子量に対するポリスチレン換算の重量平均分子量の比（Ｍｗ／Ｍｎ）は１．７３であった。
【０１５６】
【化３５】
2013119589.tif 000037
【０１５７】
合成例３
（高分子化合物３の合成）
下記式の通り、高分子化合物２を用いて高分子化合物３を得た。下記式中、Ｍｅはメチル基を表す。
【０１５８】
【化３６】
2013119589.tif 000038
【０１５９】
容量３０ｍＬの２口フラスコに、ポリ（４−ブロモ−３−ヘキシルチオフェン）（高分子化合物２）を１６３．４ｍｇ（０．６６７ｍｍｏｌ／繰り返し単位）、ケミストリー  ア  ヨーロピアン  ジャーナル（Ｃｈｅｍ．  Ｅｕｒ．  Ｊ．），２００４年、第１０巻、ｐ．１２２７−１２３８に記載された方法に基づいて合成した４−Ｎ，Ｎ−ジメチルアミノフェニルエチニル−ｎ−トリブチルスズを４３４ｍｇ（１．００ｍｍｏｌ）、脱水トルエンを２０ｍＬ加えた。フラスコ内に３０分間アルゴンガスを通して脱気した後、テトラキス（トリフェニルホスフィン）パラジウム（Ｐｄ（ＰＰｈ３）４）を２８ｍｇ（２．４２×１０−２ｍｍｏｌ）加えた。反応液を窒素雰囲気下、１００℃で２４時間攪拌した。反応液にクロロホルムを加えて希釈した後、シリカゲルカラムに通して不溶物を除去した。反応液中の溶媒を減圧して留去した後、得られた固体を少量のクロロホルムに溶解させ、冷メタノールを加えて固体を再沈澱させ、精製した。再沈殿による精製は、２回行った。その後、固体粉末を回収し、ソックスレー抽出器を用いてメタノールで洗浄した。洗浄後の固体粉末を減圧乾燥させ、茶色の固体である高分子化合物３を１９８．６ｍｇ得た。高分子化合物３の収率は９７％であった。高分子化合物３のポリスチレン換算の数平均分子量（Ｍｎ）は、１８８００であり、高分子化合物３のポリスチレン換算の数平均分子量に対するポリスチレン換算の重量平均分子量の比（Ｍｗ／Ｍｎ）は１．８３であった。高分子化合物３の１Ｈ−ＮＭＲスペクトルを図１に示す。なお１Ｈ−ＮＭＲスペクトルの測定には、高分子化合物３を重クロロホルムに溶解させた溶液を用いた。
【０１６０】
1H-NMR  (300Hz,  CDCl3)  δ  7.37  (2H,  s),  6.63  (2H,  s),  2.98  (8H,  br),  1.58  (2H,  br),  1.21  (6H,  br)  0.78  (3H,  br)。
IR(ν):  2960.7,  2912.3,  2847.2,  2798.8,  2191.7,  1601.3,  1520.3,  1447.7,  1358.3,  1220.6,  1172.1,  1115.4,  1058.6,  945.8,  816.4。
Ｔｄ(onset)＝１３４℃。
Elemental  analysis:  calcd:  C  77.6%,  H  7.5%,  N  4.5%,  S  10.4%;  found:  C  79.2%,  H  7.9%,  N  3.9%,  S  10.1%。
【０１６１】
合成例４
（高分子化合物４の合成）
下記式の通り、高分子化合物２を用いて高分子化合物４を得た。
【０１６２】
【化３７】
2013119589.tif 000039
【０１６３】
容量３０ｍＬの２口フラスコに、ポリ（４−ブロモ−３−ヘキシルチオフェン）（高分子化合物２）を１９６ｍｇ（０．８００ｍｍｏｌ／繰り返し単位）、ケミストリー  ア  ヨーロピアン  ジャーナル（Ｃｈｅｍ．  Ｅｕｒ．  Ｊ．），２００４年、第１０巻、ｐ．１２２７−１２３８に記載された方法で合成した４−Ｎ，Ｎ−ジヘキシルアミノフェニルエチニル−ｎ−トリブチルスズを６８９ｍｇ（１．２０ｍｍｏｌ）、脱水トルエンを２０ｍＬ加えた。フラスコ内に３０分間アルゴンガスを通して脱気した後、Ｐｄ（ＰＰｈ３）４を３７ｍｇ（３．２×１０−２ｍｍｏｌ）加えた。反応液を窒素雰囲気下、１００℃で２４時間攪拌した。反応液にクロロホルムを加えて希釈した後、シリカゲルカラムに通して不溶物を除去した。反応液中の溶媒を減圧して留去後、得られた固体を少量のクロロホルムに溶解させ、冷メタノールを加えて固体を再沈澱させ、精製した。再沈殿による精製は、２回行った。その後、固体粉末を回収し、ソックスレー抽出器を用いてメタノールで洗浄した。洗浄後の固体粉末を減圧乾燥させ、茶色の固体である高分子化合物４を３５２．３ｍｇ得た。高分子化合物４の収率は９８％であった。高分子化合物４のポリスチレン換算の数平均分子量（Ｍｎ）は、２３６００であり、高分子化合物４のポリスチレン換算の数平均分子量に対するポリスチレン換算の重量平均分子量の比（Ｍｗ／Ｍｎ）は１．６６であった。高分子化合物４の１Ｈ−ＮＭＲスペクトルは図２に示す。なお１Ｈ−ＮＭＲスペクトルの測定には、高分子化合物４を重クロロホルムに溶解させた溶液を用いた。
【０１６４】
1H-NMR  (300Hz,  CDCl3)  δ7.30  (2H,  s),  6.53  (2H,  s),  3.25  (6H,  br),  1.57  (6H,  br),  1.29  (18H,  br),  0.87  (9H,  br)。
IR(ν):  2955.2,  2924.2,  2853.8,  2195.9,  1605.3,  1518.7,  1464.0,  1398.6,  1368.0,  1184.6,  1106.2,  963.7,  812.4,  723.1,  530.2。
Ｔｄ(onset)＝１７０℃。
Elemental  analysis:  calcd:  C  80.1%,  H  9.6%,  N  3.1%,  S  7.1%;  found:  C  76.5%,  H  11.9%,  N  ,  3.9%,  S  7.7%。
【０１６５】
実施例１
（高分子化合物５の合成）
下記式の通り、高分子化合物４を用いて高分子化合物５を得た。
【０１６６】
【化３８】
2013119589.tif 000040
【０１６７】
容量５０ｍＬのフラスコに上記合成例４で得られた高分子化合物４を９４．６ｍｇ（０．２１３ｍｍｏｌ／繰り返し単位）、テトラシアノエチレン（ＴＣＮＥ）を２７．２ｍｇ（０．２１３ｍｍｏｌ）、１，２−ジクロロエタンを３０ｍＬ加えた。反応液を６０℃で６時間攪拌した後、メタノールを加えて固体を再沈殿させ、精製した。再沈殿による精製は、２回行った。その後、固体粉末を回収し、ソックスレー抽出器を用いてメタノールで洗浄した。洗浄後の固体粉末を減圧乾燥させ、緑色の固体である高分子化合物５を１１７．５ｍｇ得た。高分子化合物２の収率は９６．５％であった。高分子化合物５のポリスチレン換算の数平均分子量（Ｍｎ）は、２３６００であり、高分子化合物５のポリスチレン換算の数平均分子量に対するポリスチレン換算の重量平均分子量の比（Ｍｗ／Ｍｎ）は１．６６であった。高分子化合物５の１Ｈ−ＮＭＲスペクトルを図３に示す。なお１Ｈ−ＮＭＲスペクトルの測定には、高分子化合物５を重クロロホルムに溶解させた溶液を用いた。
【０１６８】
1H-NMR  (300Hz,  CDCl3)  δ7.45  (2H,  br),  6.65  (2H,  br),  3.36(6H,  br),  1.59  (6H,  br),  1.31  (18H,  br),  0.88  (9H,  br)。
IR(ν):  2953.2,  2928.4,  2856.0,  2209.0,  1600.1,  1465.2,  1412.0,  1362.5,  1181.4,  965.0,  823.0,  723.7,  578.7,  530.3。
Td  (onset)＝１０７℃。
Elemental  analysis:  calcd:  C  74.8%,  H  7.5%,  N  12.1%,  S  5.6%;  found:  C  73.4%,  H  8.7%,  N  12.5%,  S  5.3%。
【０１６９】
（吸収スペクトルの測定）
高分子化合物５の１，２−ジクロロベンゼン溶液をガラス上に塗布して高分子化合物５の薄膜をガラス上に形成し、該薄膜の吸収スペクトルを、紫外可視近赤外分光光度計（日本分光株式会社製、商品名：Ｊａｓｃｏ  Ｖ−６７０）で測定した。高分子化合物５の薄膜の吸収スペクトルにおいて、波長７００ｎｍの光の光吸収強度は０．０３７であり、波長８００ｎｍの光の光吸収強度は０．０１９であった。
【０１７０】
比較例１
（吸収スペクトルの測定）
高分子化合物１の薄膜をガラス上に形成し、該薄膜の吸収スペクトルを、紫外可視近赤外分光光度計（日本分光株式会社製、商品名：Ｊａｓｃｏ  Ｖ−６７０）で測定した。高分子化合物１の薄膜の吸収スペクトルにおいて、波長が７００ｎｍの光の光吸収強度は０．００５であり、波長８００ｎｍの光の光吸収強度は０．００２であった。
【０１７１】
比較例２
（吸収スペクトルの測定）
高分子化合物４の薄膜をガラス上に形成し、該薄膜の吸収スペクトルを、紫外可視近赤外分光光度計（日本分光株式会社製、商品名：Ｊａｓｃｏ  Ｖ−６７０）で測定した。高分子化合物４の薄膜の吸収スペクトルにおいて、波長が７００ｎｍの光の光吸収強度は０．０２８であり、波長８００ｎｍの光の光吸収強度は０．０１３であった。
【図１】
2013119589.tif 000053
【図２】
2013119589.tif 000054
【図３】
2013119589.tif 000055